(57)【要約】【課題】柔軟で十分な伸縮性があり、縁部や伸縮性強化部に縫製線が入らず、シワも発現しにくい衣類を提供する。【解決手段】伸縮性生地を用いた衣類（１）において、半硬化状態のシリコーンゴムからなるシートを衣類（１）の縁部（２〜５）、伸縮性強化部及び生地接続部から選ばれる少なくとも一つの部分に配置し、半硬化状態のシリコーンゴムシートの少なくとも両主面を伸縮性生地で覆い、伸縮性生地とともに加熱加硫することにより、硬化シリコーンゴムシートと伸縮性生地は一体成形されている。一体化縁部は平板状で形成され、ゴム弾性による応力が一部に集中することはなく、比較的広い面積に分散すること、及び生地とゴムが一体成形しており、肌ざわりがよく、とくに水着に好適で、着心地性も良好である。【選択図】図１
2008013899.tif 000002
【特許請求の範囲】
【請求項１】
伸縮性生地を用いた衣類において、半硬化状態のシリコーンゴムからなるシートを前記衣類の縁部、伸縮性強化部及び生地接続部から選ばれる少なくとも一つの部分に配置し、前記半硬化状態のシリコーンゴムシートの少なくとも両主面を前記伸縮性生地で覆い、前記伸縮性生地とともに加熱加硫することにより、硬化シリコーンゴムシートと前記伸縮性生地は一体成形されていることを特徴とする衣類。
【請求項２】
前記縁部、伸縮性強化部又は生地接続部は、平坦に成形されている請求項１に記載の衣類。
【請求項３】
前記加熱は、加圧加熱と、その後のフリー状態の加熱を含む請求項１又は２に記載の衣類。
【請求項４】
前記半硬化状態のシリコーンゴムは、シリコーンゲルである請求項１〜３のいずれかに記載の衣類。
【請求項５】
前記半硬化状態のシリコーンゴムシートは、広幅シートから衣類の形状に合わせて切り抜いた直線又は曲線シートである請求項１〜４のいずれかに記載の衣類。
【請求項６】
前記伸縮性生地内に硬化シリコーンゴムが埋め込まれている請求項１〜５のいずれかに記載の衣類。
【請求項７】
前記衣類は、水着、レオタード、下着、スイミングキャップ、帽子、スポーツ用下着、シャツ、タイツ、スパッツ又はシャツである請求項１〜６のいずれかに記載の衣類。
【発明の詳細な説明】
【技術分野】
【０００１】
本発明は、伸縮性生地を用いた水着、レオタード、下着、スイミングキャップ、帽子、スポーツ用下着、シャツ、タイツ、スパッツなどの衣類に関する。
【背景技術】
【０００２】
伸縮性生地を用いた衣類の縁部は、通常袋縫いし、内部にゴム紐を入れたり、水着では生地の端部にゴムを配置して縫製し、内側に折り返して再度縫製するのが一般的である。しかし、ゴム紐では肌に食い込んで着心地が良くないうえ、シワができて外観も良くないという問題がある。この問題を改良するため、コールゴムを支持体とし、上下をポリウレタンで挟んだ積層熱可塑性接着シートを水着の縁部に配置し、加圧加熱して生地と一体化することが提案されている（特許文献１）。しかし、この提案の縁部処理品は、熱可塑性樹脂を用いて融着しているため、伸びが少なく、接着部が硬くなり、着心地が良くないという問題があった。とくに、身体の寸法よりも水着が小さいと、縁部が肌に食い込み、肌を傷めるという問題があった。
【０００３】
別の提案として、シリコーン系エラストマーを水着の裏面側に固着させ、肌とのズレ防止をする提案がある（特許文献２）。しかし、シリコーン系エラストマーを縁部や伸縮性強化部の弾性体として使用することは、この提案には見られない。
【特許文献１】特開平１１−５０３１０号公報
【特許文献２】特許第３７６５９４４号公報
【発明の開示】
【発明が解決しようとする課題】
【０００４】
本発明は、前記従来の問題を解決するため、柔軟で十分な伸縮性があり、縁部、伸縮性強化部又は生地接続部に縫製線が入らず、シワも発現しにくい衣類を提供する。
【課題を解決するための手段】
【０００５】
本発明の衣類は、伸縮性生地を用いた衣類において、半硬化状態のシリコーンゴムからなるシートを前記衣類の縁部、伸縮性強化部及び生地接続部から選ばれる少なくとも一つの部分に配置し、前記半硬化状態のシリコーンゴムシートの少なくとも両主面を前記伸縮性生地で覆い、前記伸縮性生地とともに加熱加硫することにより、硬化シリコーンゴムシートと前記伸縮性生地は一体成形されていることを特徴とする。
【発明の効果】
【０００６】
本発明の衣類は、半硬化状態のシリコーンゴムからなるシートを衣類の縁部、伸縮性強化部又は生地接続部に配置し、伸縮性生地とともに加熱加硫して伸縮性生地と一体成形する。これにより、柔軟で十分な伸縮性があり、縁部、伸縮性強化部又は生地接続部に縫製線が入らず、シワも発現しにくい衣類とすることができる。すなわち、半硬化状態のシリコーンゴムシートは、加熱加硫してシリコーンエラストマーになるが、加硫時に伸縮性生地と加圧加熱することにより、伸縮性生地とシリコーンエラストマーは一体化する。これにより縫製は不要となり、衣類の縁部、伸縮性強化部又は生地接続部は平坦に仕上がり、柔軟で十分な伸縮性があり、シワも発現しにくいものとすることができる。そのうえ、伸長率が高くて柔軟であり、剥離強度が高く、残留歪が残らずゴム弾性が高い。
【発明を実施するための最良の形態】
【０００７】
本発明において、半硬化状態のシリコーンゴムとは、未加硫状態のシリコーンゴムコンパウンド又はシリコーンゲルから加硫を途中まで進ませ、手で取り扱いができる程度の硬化状態になったものである。とくにシリコーンゲルは取り扱い性とゴム弾性が高く好ましい。シートは、所定幅の直線状のテープ状物でもよいし、広幅シートから衣類の形状に合わせて曲線状に切り抜いたシートでも良い。後者の広幅シートから衣類の形状に合わせて切り抜いたシートの場合は、円弧状の縁部に適用してもシワが入りにくく、一定の幅のテープ状物よりもデザイン的に優れた衣類とすることができる。好ましくは、直線状の細幅シートと曲線状の細幅シートを衣類の形状に合わせて使用する。細幅シートの好ましい幅は、従来のゴム紐代わりの場合は例えば３〜３０ｍｍ、さらに好ましくは５〜２５ｍｍ、特に好ましくは６〜２０ｍｍである。細幅シートの好ましい厚さは０．５〜５ｍｍ、さらに好ましくは０．７〜４ｍｍ、特に好ましくは１〜３ｍｍである。伸縮性強化部及び生地接続部の場合は、幅１〜１００ｍｍ、厚さ０．５〜３ｍｍが好ましい。
【０００８】
本発明において、半硬化状態のシリコーンゴムシートの両主面とは、前記シートの表裏をいう。
【０００９】
半硬化状態のシリコーンゴム細幅シートを衣類の縁部に配置し、伸縮性生地とともに加熱することにより、半硬化状態のシリコーンゴム細幅シートを加硫して伸縮性生地と一体化させる。衣類の縁部としては、女性の水着の場合、衿部の縁（衿ぐり部）、肩部から脇部にかけての部分の縁（脇ぐり部）、尻部から大腿部にかけての部分の縁（脚ぐり部）、背中が開いている場合は開いている部分の縁（背ぐり部）、セパレーツの場合は胸と腰（ウエスト）の縁などがある。半硬化状態のシリコーンゴム細幅シートを衣類の縁部に配置するにあたっては、例えば伸縮性生地の縁部に半硬化状態のシリコーンゴム細幅シートを置き、縁部をＵ字形に折り曲げ、シリコーンゴム細幅シートの全面を伸縮性生地で包み込む。このようにすると、最終製品の縁部からシリコーンゴム細幅シートを隠すことができ、外観を向上できる。
【００１０】
また、半硬化状態のシリコーンゴムは、伸縮性強化部に使用することもできる。伸縮性強化部としては、衣類の腹部、タイツのサポーター部分、スパッツのヒップ部分等がある。またブラジャーのゴム紐部やカップの周辺部にも使用できる。これらの場合は、伸縮性生地を必要であれば２枚使用し、その間に半硬化状態のシリコーンゴム細幅シートを配置し、所定の加熱加圧及び加硫を行う。
【００１１】
本発明は伸縮性生地同士を接続するのにも使用できる。伸縮性生地の端部間に半硬化状態の細幅シリコーンゴムを配置し、加熱加圧と必要により後加熱して加硫を完結させる。このようにすることで、従来の縫製に変わる接続手段とすることができる。
【００１２】
シリコーンゴムの細幅シートが入った縁部、伸縮性強化部又は接続部は、シワなどを入れず、平坦に仕上げるのが好ましい。シワが入ると外観上好ましくないうえ、シワ自体が肌を傷める場合もあるからである。
【００１３】
半硬化状態のシリコーンゴム細幅シートを加熱加硫するときは、加圧加熱と、その後のフリー状態の加熱を含むのが好ましい。最初の加圧加熱により伸縮性生地内に半硬化状態のシリコーンゴム細幅シートが浸入し、埋め込まれ、一部加硫が進み、その後のフリー状態の加熱によりさらに加硫は進んで完結する。これにより、生地とシリコーンゴム細幅シートとが一体成形される。前記加圧加熱の際の加圧は、９．８×１０3Ｐａ（１００ｇ／ｃｍ2重）〜９．８×１０5Ｐａ（１０ｋｇ／ｃｍ2重）の範囲が好ましい。また加圧加熱の際の加熱条件は、プレス機の温度は例えば１００〜１８０℃、好ましくは１２０〜１７０℃、さらに好ましくは１４０〜１６０℃であり、加熱時間は例えば３〜３０分間の範囲が好ましい。プレス機から外してフリーの状態でさらに加熱する場合は、乾燥機の温度は例えば１００〜１８０℃、好ましくは１２０〜１７０℃、さらに好ましくは１４０〜１６０℃であり、加熱時間は例えば３〜６０分間の範囲が好ましい。作業効率は低下するが、プレス機で一貫して加圧加熱硬化させても良い。
【００１４】
半硬化状態のシリコーンゴムは、シリコーンゲルであることが好ましい。シリコーンゲルは弾性率、引っ張り強度、破断までの伸びがいずれも高く、着心地が良いからである。
【００１５】
伸縮性生地としては様々なものを使用できる。例えば、ＪＩＳ１０９６に規定される測定方法における４．９Ｎ（５００ｇｆ）荷重時の伸長率は、経方向及び緯方向から選ばれる少なくとも一方が５〜１５０％の範囲の編み物が好ましい。また、伸縮性生地の目付けは１００〜４００ｇ／ｍ2の範囲が好ましい。
【００１６】
次に図面を用いて説明する。図１Ａは本発明の一実施例における女性用水着の正面図、図１Ｂは同背面図である。この女性用水着１は、衿ぐり部２、脇ぐり部３、脚ぐり部４、背ぐり部５の各々の一体化縁部の伸縮性生地内にシリコーンゴムの細幅シートを入れ、伸縮性生地と一体成形したものである。６，７は縫製ラインである。
【００１７】
図２は本発明の一実施例における縁部１０を形成する際の断面図を示すもので、伸縮性生地１１の縁部１０をＵ字形に折り曲げ、その中に半硬化状態のシリコーンゲルシートの細幅シート１２を配置している。
【００１８】
図３は図２の状態から加圧と加熱により一体成形した一体化縁部１３の断面図である。
【００１９】
図４Ａ−Ｂは本発明の一実施例における半硬化状態のシリコーンゲルシート１４から直線状の細幅シート１５と曲線状の細幅シート１６を切り出す方法を説明する平面図である。
【００２０】
図５Ａは本発明の別の実施例におけるロングタイプの女性用水着の正面図であり、図５Ｂは同背面図である。
【００２１】
図６Ａ−Ｂは図５Ａ−Ｂに示すロングタイプの女性用水着のウエスト部に伸縮性強化部８を加えた正面図と同背面図である。
【００２２】
図７Ａは本発明のさらに別の実施例における男性用水着パンツの正面図、図７Ｂは同側面図、図７Ｃは同背面図、図７Ｄは図７Ａの一点差線で示す丸部分の拡大図である。一体化縁部１７の内面に紐通し部１８が形成されており、この中に紐１９が通されている。
【００２３】
図８Ａは図６Ａ−Ｂに示す伸縮性強化部の拡大断面図であり、図８Ｂは伸縮性生地同士の一体化接合を示す断面図である。
【００２４】
本発明は、伸縮性生地を用いた水着、レオタード、下着、スイミングキャップ、帽子、スポーツ用下着、シャツ、タイツ、スパッツなどの様々な衣類に適用可能である。
【実施例】
【００２５】
以下、本発明の実施例について述べるが、本発明はこれらに限定されるものではない。
【００２６】
（実施例１）
未加硫の液状シリコーンゲルに加硫剤を加え混練してコンパウンドを得、このコンパウンドをプレス機に挟み、１２０℃、５分間加硫することによって得た、厚み２．０ｍｍ、縦４００ｍｍ、横３４０ｍｍの半硬化状態のシリコーンゲルシート（信越化学社製のシリコーンゲル商品名“ＭＳＳ−０１”）を使用し、図４Ａ−Ｂに半硬化状態のシリコーンゲルシート１４を示す。このシート１４から女性用水着の衿ぐり部、脇ぐり部、脚ぐり部、背ぐり部の形状と寸法に合わせて、幅８ｍｍの細幅シートを切り出した。具体的には、衿ぐり部用、脇ぐり部用、及び脚ぐり部用として直線の細幅シート１５と曲線の細幅シート１６を使用し、背ぐり部用として曲線の細幅シート１６を使用した。
【００２７】
このシートを単体で１６０℃、３０分間加熱加硫すると、弾性率は１．５〜２．０ＭＰａ、引っ張り強度は４．３ＭＰａ、破断時の伸びは７５０％であった。
【００２８】
女性水着用の伸縮性生地として、ポリエステル繊維８０重量％、ポリウレタン繊維２０重量％のツーウエイ編み物（美津濃社製“Ｓｐｅｅｄｏ”ＪＡＳＰＯ製品に使用されている編み物と同様な編み物で、生地厚み平均０．５４ｍｍ、目付け２５０ｇ／ｃｍ2、ＪＩＳ１０９６で測定した４．９Ｎ荷重時の伸長率が経方向３０％、緯方向７０％、１７．６Ｎ荷重時の伸長率が経方向１１０％、緯方向１１０％）を使用した。
【００２９】
図２に示すように、半硬化状態の細幅シート１２を、女性水着用に裁断した伸縮性生地１１の各縁１０をＵ字型に折り返し、その中にセット、プレス機の圧力：１．７７×１０5Ｐａ（１．８ｋｇ／ｃｍ2重）、温度：１６０℃、１０分間加熱し、プレス機から外してフリーの状態でさらに乾燥機の温度：１６０℃で２０分間熱処理した。図３に示すように、得られた一体化縁部１３は幅平均１０ｍｍ、厚さ平均１．５ｍｍの平板状に形成されていた。
【００３０】
得られた水着を図１Ａ（正面図）、及び図１Ｂ（背面図）に示す。この女性用水着１は、衿ぐり部２、脇ぐり部３、脚ぐり部４、背ぐり部５の各々の一体化縁部の伸縮性生地内にシリコーンゴムの細幅シートが入り込み、伸縮性生地と一体成形されていた。縁部の伸縮を繰り返しても剥離することはなかった。６，７は縫製ラインである。
【００３１】
また、得られた水着を水泳選手５名に着用してもらい、水泳と休憩で３時間の着用試験を５回実施したところ、全員の肌の傷みはなく、着心地性も良好である結果が得られた。これは、水着の縁が１０ｍｍの幅の平板状で形成されているので、ゴム弾性による応力が一部に集中することはなく、比較的広い面積に分散すること、及び生地とゴムが一体成形しており、肌ざわりがよいことに起因している。
【００３２】
（実施例２）
実施例１と同様に図５Ａ−Ｂに示すロングタイプの女性用水着を作成した。この水着も水泳選手５名に着用してもらい、水泳と休憩で３時間の着用試験を５回実施したところ、全員の肌の傷みはなく、着心地性も良好である結果が得られた。
【００３３】
図５Ａ−Ｂに示すロングタイプの女性用水着のウエスト部に、図６Ａ−Ｂに示すように伸縮性強化部８を加えた。この水着もウエスト部が絞られたデザインとなり、着用性は良好であった。
【００３４】
（実施例３）
実施例１と同様に図７Ａ−Ｄに示す男性用水着パンツを作成した。この水着も水泳選手５名に着用してもらい、水泳と休憩で３時間の着用試験を５回実施したところ、全員の肌の傷みはなく、着心地性も良好である結果が得られた。
【００３５】
（実施例４、比較例１〜２）
実施例１及び図１の脚ぐり部４の一体化縁部（幅：９ｍｍ、厚さ：１．５ｍｍ）を切り出した。この一体化縁部の各種特性を測定した。
【００３６】
比較例１として、伸縮性生地は実施例１と同じものを使用し、生地の縁部に天然ゴムを加工した幅：１０ｍｍ、厚さ：０．７５ｍｍのゴムシートを生地に縫着し、折り返して再度縫着した。この縁部は、従来から水着に対して実施されている一般的な縁部である。
【００３７】
比較例２として、伸縮性生地は実施例１と同じものを使用し、縁部にコールゴムを支持体とし、上下にポリウレタンシートを配置し、１７０℃、圧力０．３Ｋｇ／ｃｍ2で１５秒間の熱圧着を行い、幅：９ｍｍ、厚さ：１．５ｍｍの縁部を形成した。この縁部は、特開平１１−５０３１０号公報に開示されている。
【００３８】
以上の実施例４、比較例１〜２の縁部について、伸縮性評価を行った。伸縮性評価は、引っ張り試験機を使用して、最大荷重１９．６Ｎとなるように引っ張った後、１時間放置して荷重を除き、その間の伸長率を測定した。引っ張り速度は２００ｍｍ／ｍｉｎ，チャック間距離は１００ｍｍとした。
【００３９】
以上の結果を図９に示す。本発明の実施例品の伸長率は１２５％、比較例１は１０５％、比較例２は５２％であり、本発明の実施例品は最も伸びが良好であった。加えて本発明の実施例品は柔軟であった。
【００４０】
（比較例３）
比較例３として、伸縮性生地は実施例１と同じものを使用し、縁部に熱接着性熱可塑性エラストマー樹脂であるポリウレタン単体シートを配置し、１７０℃、圧力０．３Ｋｇ／ｃｍ2で１５秒間の熱圧着を行い、幅：９ｍｍ、厚さ：１．３ｍｍの縁部を形成した。
【００４１】
得られた比較例３の縁部と実施例４の縁部の剥離強度試験を行った。剥離強度試験は、ＪＩＳ  Ｌ１０８９  ６．１０．２により、幅１０ｍｍの剥離強度を測定した。ドライは、温度：２５℃、相対湿度：６５％ＲＨの条件下で試験片は乾燥した状態である。ウェットは試験片を水中に３時間浸した後の濡れた状態である。
【００４２】
この結果を表１に示す。
【００４３】
【表１】
2008013899.tif 000003
【００４４】
表１からも明らかなとおり、本発明の実施例品は剥離強度が高く、その上ドライ状態でもウェット状態でも安定した剥離強度を示した。このことから、図８Ｂに示すように、生地同士の接続にも使用できることが確認できた。
【００４５】
次に前記熱接着性熱可塑性エラストマー樹脂を使用した縁部と、前記実施例４及び比較例１の縁部の残留歪試験を行った。
【００４６】
残留歪試験は、幅１０ｍｍ、長さ３００ｍｍの試験片を用いて、長さ１００ｍｍ間を固定し、５０％伸長になるように荷重を加え、その状態で１８時間保持し、その後、１８時間後をスタート（０ｈ）とし、１時間おきに３時間まで残留歪を測定した。
【００４７】
この結果を表２に示す。
【００４８】
【表２】
2008013899.tif 000004
【００４９】
表２からも明らかなとおり、本発明の実施例品は天然ゴムを使用した比較例１とほぼ同様の残留歪であることが確認できた。残留歪が低いことは、繰り返して使用してもゴム弾性が低下せず、元の状態に戻ることを意味している。これに対して比較例３の熱接着性熱可塑性エラストマー樹脂を使用した縁部は、残留歪が残り、引っ張った後のゴム弾性が低下し、元の状態に戻らないという問題があった。
【図面の簡単な説明】
【００５０】
【図１】図１Ａは本発明の一実施例における女性用水着の正面図、図１Ｂは同背面図である。
【図２】図２は本発明の一実施例における縁部を形成する際の断面図を示す。
【図３】図３は図２の状態から加圧と加熱により成形した一体化縁部の断面図である。
【図４】図４Ａは本発明の一実施例における半硬化状態のシリコーンゲルシートから直線状の細幅シート切り出す方法を説明する平面図、図４Ｂは同曲線状の細幅シートを切り出す方法を説明する平面図である。
【図５】図５Ａは本発明の別の実施例におけるロングタイプの女性用水着の正面図であり、図５Ｂは同背面図である。
【図６】図６Ａは図５Ａ−Ｂに示すロングタイプの女性用水着のウエスト部に伸縮性強化部を加えた正面図、図６Ｂは同背面図である。
【図７】図７Ａは本発明のさらに別の実施例における男性用水着パンツの正面図、図７Ｂは同側面図、図７Ｃは同背面図、図７Ｄは図７Ａの一点差線で示す丸部分の拡大図である。
【図８】図８Ａは図６Ａ−Ｂに示す伸縮性強化部の拡大断面図であり、図８Ｂは伸縮性生地同士の一体化接合を示す断面図である。
【図９】図９は本発明の一実施例品と比較例の伸長率を示すグラフである。
【符号の説明】
【００５１】
１  女性用水着
２  衿ぐり部
３  脇ぐり部
４  脚ぐり部
５  背ぐり部
６，７  縫製ライン
８  伸縮性強化部
１０  縁部
１１  伸縮性生地
１２  細幅シート
１３，１７  一体化縁部
１４  シリコーンゲルシート
１５  直線状の細幅シート
１６  曲線状の細幅シート
１８  紐通し部
１９  紐
【図１】
2008013899.tif 000005
【図２】
2008013899.tif 000006
【図３】
2008013899.tif 000007
【図４】
2008013899.tif 000008
【図５】
2008013899.tif 000009
【図６】
2008013899.tif 000010
【図７】
2008013899.tif 000011
【図８】
2008013899.tif 000012
【図９】
2008013899.tif 000013